FR 2597887 A1 19871030 FR 8606573 A 19860428 FILE GONFLANT VOLUMINEUX, SON PROCEDE DE FABRICATION ET SES APPLICATIONS La présente invention concerne un filé gonflant volumineux, son procédé de fabrication et ses applications. Il existe actuellement dans le domaine de l'habillement une forte demande pour des filés présentant des propriétés de confort accru, qui leur sont généralement communiquées par un traitement augmentant le volume occupé par le fil. Ce gonflant, d'autant plus élevé- que le volume apparent du fil sera plus élevé, permettra d'obtenir des produits tissés ou tricotés à la fois légers et épais. Cet aspect gonflant peut être obtenu par plusieurs moyens. Un de ces moyens est la texturation, procédé qui consiste à communiquer au fil par un traitement mécanique, suivi ou non d'un traitement thermique, une ondulation ou une frisure du ou des filaments élémentaires. Ces procédés ne communiquent pas toutefois à l'article un toucher gonflant vraiment satisfaisant, mais plutôt une élasticité et une certaine souplesse, aux dépens souvent d'un toucher trop sec. On trouve également sur le marché des filés de fibres dénommés "High Bulk" ou HB réalisés en règle générale par mélange, en proportion déterminée, de fibres acryliques ou autres fixées ou à faible proportion de retrait avec des fibres rétractables de capacité élevée. Le fil résultant du mélange doit être soumis à un traitement thermique pour obtenir l'effet gonflant désiré. On utilise souvent ces fils en bonneterie selon la technique du vanissage qui consiste à alimenter directement l'aiguille du métier à tricoter avec deux fils de nature différente : un filé de fibres HB et un filament continu ; il s'agit donc, dans ce cas, d'une simple superposition de deux fils et nullement d'un nouveau fil composite. La présente invention s'est donné pour but de proposer de nouveaux filés gonflants qui présentent un toucher nettement plus doux que les filés de la technique antérieure et dont l'emploi élimine, en outre, les problèmes causés par une éventuelle rétraction des filaments au cours de l'opération de confection. Ces filés gonflants selon l'invention sont caractérisés en ce qu'ils sont essentiellement constitués de l'association intime de fibres obtenues par craquage de filés de fibres acryliques HB et de filaments continus. Selon un mode de réalisation de l'invention, les filaments continus sont des filaments d'élastomère. Selon un autre mode de réalisation de l'invention, les filaments continus sont des filaments multibrins de polyamide thermofixé. L'association intime de fibres acryliques HB craquées et de filaments continus comporte, en outre, avantageusement des fibres obtenues par craquage de filés de fibres de polyamide. Le filé gonflant est essentiellement constitué d'un mélange intime de 72 à 80 % de fibres acryliques HB, de 15 à 23 % de fibres de polyamide et de 4,5 à 5,2 % de filaments continus d'élastomère. Selon un mode de réalisation préféré de l'invention, le filé gonflant est un mélange intime d'environ 76 % de fibres acryliques HB, d'environ 19 % de fibres de polyamide et d'environ 5 % de filaments continus d'élastomère. Dans le cas où le filament continu est un filament de polyamide thermofixé, le filé gonflant est essentiellement constitué de 60 à 65 % de fibres acryliques HB, de 10 à 14 % de fibres de polyamide et de 20 à 26 % de filaments continus de polyamide thermofixé. Selon un mode de réalisation préféré de l'invention, le filé gonflant est un mélange intime d'environ 64 % de fibres acryliques HB, d'environ 12 % de fibres de polyamide et d'environ 24 % de filaments de polyamide thermofixé. Le procédé de fabrication des filés gonflants selon l'invention consiste à transformer selon un procédé de craquage notamment par étirage et rupture contrôlée des câbles de filés de fibres acryliques HB et des câbles de filaments de polyamide pour obtenir des fibres longues dont la longueur moyenne est de 110 mm. L'incorporation des filaments continus est ensuite réalisée au stade filature sur un matériel fibres longues. On obtient ainsi des fils de numéro métrique se situant entre 15 et 80. Une opération complémentaire de thermofixation permet de rétracter le fil et de fixer le filament. On obtient ainsi des filés de fibres gonflants d'un toucher inégalé jusqu'alors ; on note la suppression de l'effet "frisé" de la maille qui existe dans les mélanges thermofixés ; d'autre part, le fait d'utiliser un filament thermofixé élimine les problèmes de rétraction dudit filament au cours de l'opération de confection. Les domaines préférés d'application des filés gonflants selon l'in vention sont l'habillement et les articles chaussants (mi-bas, bas et collants). - REVENDICATIONS 1- Filés gonflants, caractérisés en ce qu'ils sont essentiellement constitués de l'association intime de fibres obtenues par craquage de filés de fibres acrylique HB et de filaments continus. 2- Filés gonflants selon la revendication 1, caractérisés en ce que les filaments continus sont des filaments d'élastomère. 3 Filés gonflants selon la revendication 1, caractérisés en ce que les filaments continus sont des filaments multibrins de polyamide thermofixé. 4- Filés gonflants selon l'une quelconque des revendications 1 à 3, caractérisés en ce que l'association intime de fibres acryliques HB craquées et des filaments continus comporte des fibres obtenues par craquage de filés de fibres polyamides. S Filés gonflants selon la revendication 4, caractérisés en ce qu'ils sont essentiellement constitués d'un mélange intime de 72 à 80 % de fibres acryliques HB, de 15 à 23 % de fibres de polyamide et de 4,5 à 5,2 % de filaments continus d'élastomère. S Filés gonflants selon la revendication 5, caractérisés en ce qu'ils sont constitués d'un mélange intime d'environ 76 % de fibres acryliques HB, d'environ 19 % de fibres de polyamide et d'environ 5 % de filaments continus d'élastomères. 7- Filés gonflants selon la revendication 4, caractérisés en ce qu'ils sont essentiellement constitués de 60 à 65 % de fibres acryliques HB, de 10 à 14 % de fibres de polyamide et de 20 à 26 % de filaments continus de polyamide thermofixé. 8- Filés gonflants selon la revendications 7, caractérisés en ce qu'ils sont constitués d'un mélange intime d'environ 64 % de fibres acryliques HB, d'environ 12 % de fibres de polyamide et d'environ 24 % de filaments de polyamide thermofixé. 9- Procédé de fabrication des filés gonflants selon l'une quelconque des revendications précédentes, caractérisé en ce qu'il consiste à transformer selon un procédé de craquage notamment par étirage et rupture contrôlée des câbles de filés de fibres acryliques HB et des câbles de filaments de polyamide pour obtenir des fibres longues dont la longueur moyenne est de 110 mm, l'incorporation des filaments continus étant ensuite réalisée au stade filature sur un matériel fibres longues.